【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ａ。
【請求項２】
前記多形体が、実質的に図１と同じＸＲＰＤパターンを有する、請求項１に記載の結晶多形体。
【請求項３】
前記多形体が、約２０．３の少なくとも１つの特定のＸＲＰＤ回折ピーク（２θ°±０．２）を特徴とする、請求項１または２に記載の結晶多形体。
【請求項４】
（ａ）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、１：１のＥｔＯＨ：水とを混合することと、
（ｂ）前記固体を再結晶して、形態Ａを調製することと、を含む、請求項１〜３のいずれか一項に記載の結晶多形体を調製するためのプロセス。
【請求項５】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂ。
【請求項６】
前記多形体が、約９．９および２５．５のＸＲＰＤ回折ピーク（２θ°±０．３）を特徴とする、請求項５に記載の結晶多形体。
【請求項７】
（ａ１）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅと、ＭｅＯＨから選択される溶媒とを混合すること、または
（ａ２）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、ＭｅＯＨ、アセトン、およびＤＣＭから選択される溶媒とを混合すること、または
（ａ３）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｃ／Ｇの混合物と、ＥｔＯＨから選択される溶媒とを混合すること、または
（ａ４）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ａと、ＩＰＡから選択される溶媒とを混合することと、
（ｂ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよび前記溶媒を含む溶液を作製することと、
（ｃ）前記固体を再結晶して、形態Ｂを調製することと、あるいは
（ｄ１）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、ＡＣＮとを混合すること、または
（ｄ２）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｇモノテトラヒドロフランと、ＴＨＦとを混合することと、
（ｅ）前記固体を再結晶して、形態Ｂを調製することと、あるいは
（ｆ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｂエタノールを加熱することと、
（ｇ）前記固体を回収して、形態Ｂを調製することと、を含む、請求項５または６に記載の結晶多形体を調製するためのプロセス。
【請求項８】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂメタノール。
【請求項９】
前記多形体が、実質的に図２と同じＸＲＰＤパターンを有する、請求項８に記載の結晶多形体。
【請求項１０】
前記多形体が、約１０．０の少なくとも１つの特定のＸＲＰＤ回折ピーク（２θ°±０．２）を特徴とする、請求項８または９に記載の結晶多形体。
【請求項１１】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、ＭｅＯＨとを混合することと、
（ｂ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよびＭｅＯＨを含む溶液を作製することと、
（ｃ）前記固体を再結晶して、形態Ｂメタノールを調製することと、を含む、請求項８〜１０のいずれか一項に記載の結晶多形体を調製するためのプロセス。
【請求項１２】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂエタノール。
【請求項１３】
前記多形体が、実質的に図３と同じＸＲＰＤパターンを有する、請求項１２に記載の結晶多形体。
【請求項１４】
前記多形体が、約２５．４の少なくとも１つの特定のＸＲＰＤ回折ピーク（２θ°±０．２）を特徴とする、請求項１２または１３に記載の結晶多形体。
【請求項１５】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｃ／Ｇの混合物と、ＥｔＯＨとを混合することと、
（ｂ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよびＥｔＯＨを含む溶液を作製することと、
（ｃ）前記固体を再結晶して、形態Ｂエタノールを調製することと、を含む、請求項１２〜１４のいずれか一項に記載の結晶多形体を調製するためのプロセス。
【請求項１６】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂイソプロピルアルコール。
【請求項１７】
前記多形体が、実質的に図４と同じＸＲＰＤパターンを有する、請求項１６に記載の結晶多形体。
【請求項１８】
前記多形体が、約１６．９の少なくとも１つの特定のＸＲＰＤ回折ピーク（２θ°±０．２）を特徴とする、請求項１６または１７に記載の結晶多形体。
【請求項１９】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ａと、ＩＰＡとを混合することと、
（ｂ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよびＩＰＡを含む溶液を作製することと、
（ｃ）前記固体を再結晶して、形態Ｂイソプロピルアルコールを調製することと、を含む、請求項１６〜１８のいずれか一項に記載の結晶多形体を調製するためのプロセス。
【請求項２０】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂアセトニトリル。
【請求項２１】
前記多形体が、実質的に図５と同じＸＲＰＤパターンを有する、請求項２０に記載の結晶多形体。
【請求項２２】
前記多形体が、約２５．７の少なくとも１つの特定のＸＲＰＤ回折ピーク（２θ°±０．２）を特徴とする、請求項２０または２１に記載の結晶多形体。
【請求項２３】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、ＡＣＮとを混合することと、
（ｂ）前記固体を再結晶して、形態Ｂアセトニトリルを調製することと、を含む、請求項２０〜２２のいずれか一項に記載の結晶多形体を調製するためのプロセス。
【請求項２４】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂアセトン。
【請求項２５】
前記多形体が、実質的に図６と同じＸＲＰＤパターンを有する、請求項２４に記載の結晶多形体。
【請求項２６】
前記多形体が、約９．９の少なくとも１つの特定のＸＲＰＤ回折ピーク（２θ°±０．２）を特徴とする、請求項２４または２５に記載の結晶多形体。
【請求項２７】
（ａ）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、アセトンとを混合することと、
（ｂ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよびアセトンを含む溶液を作製することと、
（ｃ）前記固体を再結晶して、形態Ｂアセトンを調製することと、を含む、請求項２４〜２６のいずれか一項に記載の結晶多形体を調製するためのプロセス。
【請求項２８】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂジクロロメタン。
【請求項２９】
前記多形体が、実質的に図７と同じＸＲＰＤパターンを有する、請求項２８に記載の結晶多形体。
【請求項３０】
前記多形体が、約１６．９の少なくとも１つの特定のＸＲＰＤ回折ピーク（２θ°±０．２）を特徴とする、請求項２８または２９に記載の結晶多形体。
【請求項３１】
（ａ）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、ＤＣＭとを混合することと、
（ｂ）前記Ｎ４−（４−［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよびＤＣＭを含む溶液を作製することと、
（ｃ）前記固体を再結晶して、形態Ｂジクロロメタンを調製することと、を含む、請求項２８〜３０のいずれか一項に記載の結晶多形体を調製するためのプロセス。
【請求項３２】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂテトラヒドロフラン。
【請求項３３】
前記多形体が、実質的に図８と同じＸＲＰＤパターンを有する、請求項３２に記載の結晶多形体。
【請求項３４】
前記多形体が、約２５．４の少なくとも１つの特定のＸＲＰＤ回折ピーク（２θ°±０．２）を特徴とする、請求項３２または３３に記載の結晶多形体。
【請求項３５】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｇモノテトラヒドロフランと、ＴＨＦとを混合することと、
（ｂ）前記固体を再結晶して、形態Ｂテトラヒドロフランを調製することと、を含む、請求項３２〜３４のいずれか一項に記載の結晶多形体を調製するためのプロセス。
【請求項３６】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂ無水物。
【請求項３７】
前記多形体が、実質的に図９と同じＸＲＰＤパターンを有する、請求項３６に記載の結晶多形体。
【請求項３８】
前記多形体が、約９．９の少なくとも１つの特定のＸＲＰＤ回折ピーク（２θ°±０．２）を特徴とする、請求項３６または３７に記載の結晶多形体。
【請求項３９】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｂを加熱することと、
（ｂ）前記固体を回収して、形態Ｂ無水物を調製することと、を含む、請求項３６〜３８のいずれか一項に記載の結晶多形体を調製するためのプロセス。
【請求項４０】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｃ。
【請求項４１】
前記多形体が、実質的に図１０と同じＸＲＰＤパターンを有する、請求項４０に記載の結晶多形体。
【請求項４２】
前記多形体が、約５．０の少なくとも１つの特定のＸＲＰＤ回折ピーク（２θ°±０．２）を特徴とする、請求項４０または４１に記載の結晶多形体。
【請求項４３】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ａと、２−メトキシエタノールとを混合することと、
（ｂ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよび２−メトキシエタノールを含む溶液を作製することと、
（ｃ）前記固体を再結晶して、形態Ｃを調製することと、を含む、請求項４０〜４２のいずれか一項に記載の結晶多形体を調製するためのプロセス。
【請求項４４】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｄ。
【請求項４５】
前記多形体が、約８．０および１２．７のＸＲＰＤ回折ピーク（２θ°±０．３）を特徴とする、請求項４４に記載の結晶多形体。
【請求項４６】
（ａ１）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、ＥｔＯＡｃ、ジオキサン、および酢酸プロピルから選択される溶媒とを混合すること、または
（ａ２）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅと、アセトンおよび酢酸プロピルから選択される溶媒とを混合することと、
（ｂ）前記固体を再結晶して、形態Ｄを調製することと、を含む、請求項４４〜４５のいずれか一項に記載の結晶多形体を調製するためのプロセス。
【請求項４７】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｄ酢酸エチル。
【請求項４８】
前記多形体が、実質的に図１１と同じＸＲＰＤパターンを有する、請求項４７に記載の結晶多形体。
【請求項４９】
前記多形体が、約８．０の少なくとも１つの特定のＸＲＰＤ回折ピーク（２θ°±０．２）を特徴とする、請求項４７または４８に記載の結晶多形体。
【請求項５０】
（ａ）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、ＥｔＯＡｃとを混合することと、
（ｂ）前記固体を再結晶して、形態Ｄ酢酸エチルを調製することと、を含む、請求項４７〜４９のいずれか一項に記載の結晶多形体を調製するためのプロセス。
【請求項５１】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｄジオキサン。
【請求項５２】
前記多形体が、実質的に図１２と同じＸＲＰＤパターンを有する、請求項５１に記載の結晶多形体。
【請求項５３】
前記多形体が、約１９．５の少なくとも１つの特定のＸＲＰＤ回折ピーク（２θ°±０．２）を特徴とする、請求項５１または５２に記載の結晶多形体。
【請求項５４】
（ａ）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、ジオキサンとを混合することと、
（ｂ）前記固体を再結晶して、形態Ｄジオキサンを調製することと、を含む、請求項５１〜５３のいずれか一項に記載の結晶多形体を調製するためのプロセス。
【請求項５５】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｄアセトン。
【請求項５６】
前記多形体が、実質的に図１３と同じＸＲＰＤパターンを有する、請求項５５に記載の結晶多形体。
【請求項５７】
前記多形体が、約８．０の少なくとも１つの特定のＸＲＰＤ回折ピーク（２θ°±０．２）を特徴とする、請求項５５または５６に記載の結晶多形体。
【請求項５８】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅと、アセトンとを混合することと、
（ｂ）前記固体を再結晶して、形態Ｄアセトンを調製することと、を含む、請求項５５〜５７のいずれか一項に記載の結晶多形体を調製するためのプロセス。
【請求項５９】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｄ酢酸プロピル。
【請求項６０】
前記多形体が、実質的に図１４と同じＸＲＰＤパターンを有する、請求項５９に記載の結晶多形体。
【請求項６１】
前記多形体が、約８．０の少なくとも１つの特定のＸＲＰＤ回折ピーク（２θ°±０．２）を特徴とする、請求項５９または６０に記載の結晶多形体。
【請求項６２】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、酢酸プロピルとを混合することと、
（ｂ）前記固体を再結晶して、形態Ｄ酢酸プロピルを調製することと、を含む、請求項５９〜６１のいずれか一項に記載の結晶多形体を調製するためのプロセス。
【請求項６３】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｅ。
【請求項６４】
前記多形体が、実質的に図１５と同じＸＲＰＤパターンを有する、請求項６３に記載の結晶多形体。
【請求項６５】
前記多形体が、約１６．１の少なくとも１つの特定のＸＲＰＤ回折ピーク（２θ°±０．２）を特徴とする、請求項６３または６４に記載の結晶多形体。
【請求項６６】
（ａ）塩基性条件下で、ＴＨＦ中の１−（４−（（４−（［１，２，４］トリアゾロ［１，５−ａ］ピリジン−７−イルオキシ）−３−メチルフェニル）アミノ）キナゾリン−６−イル）−３−（１−ヒドロキシ−２−メチルプロパン−２−イル）チオ尿素を混合することと、
（ｂ）水を前記混合物に加えて、Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの油を形成することと、
（ｃ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅとして前記生成物を回収することと、を含む、請求項６３〜６５のいずれか一項に記載の結晶多形体を調製するためのプロセス。
【請求項６７】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｆ。
【請求項６８】
前記多形体が、実質的に図１６と同じＸＲＰＤパターンを有する、請求項６７に記載の結晶多形体。
【請求項６９】
前記多形体が、約１６．６の少なくとも１つの特定のＸＲＰＤ回折ピーク（２θ°±０．２）を特徴とする、請求項６７または６８に記載の結晶多形体。
【請求項７０】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅと、酢酸エチルとを混合することと、
（ｂ）前記固体を再結晶して、形態Ｆを調製することと、を含む、請求項６７〜６９のいずれか一項に記載の結晶多形体を調製するためのプロセス。
【請求項７１】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｇ。
【請求項７２】
前記多形体が、約７．８および２３．２のＸＲＰＤ回折ピーク（２θ°±０．３）を特徴とする、請求項７１に記載の結晶多形体。
【請求項７３】
（ａ１）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｇモノテトラヒドロフランと、２０：８０のＴＨＦ：水とを混合すること、または
（ａ２）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、酢酸イソプロピルおよびＭＩＢＫから選択される溶媒とを混合することと、
（ｂ）前記固体を再結晶して、形態Ｇを調製することと、あるいは
（ｃ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ａと、テトラヒドロフランとを混合することと、
（ｄ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよびＴＨＦを含む溶液を作製することと、
（ｅ）前記固体を再結晶して、形態Ｇを調製することと、を含む、請求項７１〜７２のいずれか一項に記載の結晶多形体を調製するためのプロセス。
【請求項７４】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｇヘミテトラヒドロフラン。
【請求項７５】
前記多形体が、実質的に図１７と同じＸＲＰＤパターンを有する、請求項７４に記載の結晶多形体。
【請求項７６】
前記多形体が、約２３．１の少なくとも１つの特定のＸＲＰＤ回折ピーク（２θ°±０．２）を特徴とする、請求項７４または７５に記載の結晶多形体。
【請求項７７】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｇモノテトラヒドロフランと、２０：８０のＴＨＦ：水とを混合することと、
（ｂ）前記固体を再結晶して、形態Ｇヘミテトラヒドロフランを調製することと、を含む、請求項７４〜７６のいずれか一項に記載の結晶多形体を調製するためのプロセス。
【請求項７８】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｇモノテトラヒドロフラン。
【請求項７９】
前記多形体が、実質的に図１８と同じＸＲＰＤパターンを有する、請求項７８に記載の結晶多形体。
【請求項８０】
前記多形体が、約２３．１の少なくとも１つの特定のＸＲＰＤ回折ピーク（２θ°±０．２）を特徴とする、請求項７８または７９に記載の結晶多形体。
【請求項８１】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ａと、テトラヒドロフランとを混合することと、
（ｂ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよびＴＨＦを含む溶液を作製することと、
（ｃ）前記固体を再結晶して、形態Ｇモノテトラヒドロフランを調製することと、を含む、請求項７８〜８０のいずれか一項に記載の結晶多形体を調製するためのプロセス。
【請求項８２】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｇ酢酸イソプロピル。
【請求項８３】
前記多形体が、実質的に図１９と同じＸＲＰＤパターンを有する、請求項８２に記載の結晶多形体。
【請求項８４】
前記多形体が、約２３．４の少なくとも１つの特定のＸＲＰＤ回折ピーク（２θ°±０．２）を特徴とする、請求項８２または８３に記載の結晶多形体。
【請求項８５】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、酢酸イソプロピルとを混合することと、
（ｂ）前記固体を再結晶して、形態Ｇ酢酸イソプロピルを調製することと、を含む、請求項８２〜８４のいずれか一項に記載の結晶多形体を調製するためのプロセス。
【請求項８６】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｇメチルイソブチルケトン。
【請求項８７】
前記多形体が、実質的に図２０と同じＸＲＰＤパターンを有する、請求項８６に記載の結晶多形体。
【請求項８８】
前記多形体が、約２３．３の少なくとも１つの特定のＸＲＰＤ回折ピーク（２θ°±０．２）を特徴とする、請求項８６または８７に記載の結晶多形体。
【請求項８９】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、ＭＩＢＫとを混合することと、
（ｂ）前記固体を再結晶して、形態Ｇメチルイソブチルケトンを調製することと、を含む、請求項８６〜８８のいずれか一項に記載の結晶多形体を調製するためのプロセス。
【請求項９０】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｈ。
【請求項９１】
前記多形体が、実質的に図２１と同じＸＲＰＤパターンを有する、請求項９０に記載の結晶多形体。
【請求項９２】
前記多形体が、約１１．２の少なくとも１つの特定のＸＲＰＤ回折ピーク（２θ°±０．２）を特徴とする、請求項９０または９１に記載の結晶多形体。
【請求項９３】
（ａ）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、ＭＴＢＥとを混合することと、
（ｂ）前記固体を再結晶して、形態Ｈを調製することと、を含む、請求項９０〜９２のいずれか一項に記載の結晶多形体を調製するためのプロセス。
【請求項９４】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｉ。
【請求項９５】
前記多形体が、実質的に図２２と同じＸＲＰＤパターンを有する、請求項９４に記載の結晶多形体。
【請求項９６】
前記多形体が、約７．２の少なくとも１つの特定のＸＲＰＤ回折ピーク（２θ°±０．２）を特徴とする、請求項９４または９５に記載の結晶多形体。
【請求項９７】
（ａ）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、キシレンとを混合することと、
（ｂ）前記固体を再結晶して、形態Ｉを調製することと、を含む、請求項９４〜９６のいずれか一項に記載の結晶多形体を調製するためのプロセス。
【請求項９８】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｊ。
【請求項９９】
前記多形体が、実質的に図２３と同じＸＲＰＤパターンを有する、請求項９８に記載の結晶多形体。
【請求項１００】
前記多形体が、約１７．０の少なくとも１つの特定のＸＲＰＤ回折ピーク（２θ°±０．２）を特徴とする、請求項９８または９９に記載の結晶多形体。
【請求項１０１】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、２−メトキシエタノールとを混合することと、
（ｂ）前記固体を再結晶して、形態Ｊを調製することと、を含む、請求項９８〜１００のいずれか一項に記載の結晶多形体を調製するためのプロセス。
【請求項１０２】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｋ。
【請求項１０３】
前記多形体が、実質的に図２４と同じＸＲＰＤパターンを有する、請求項１０２に記載の結晶多形体。
【請求項１０４】
前記多形体が、約２２．８の少なくとも１つの特定のＸＲＰＤ回折ピーク（２θ°±０．２）を特徴とする、請求項１０２または１０３に記載の結晶多形体。
【請求項１０５】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、ＤＭＥとを混合することと、
（ｂ）前記固体を再結晶して、形態Ｋを調製することと、を含む、請求項１０２〜１０４のいずれか一項に記載の結晶多形体を調製するためのプロセス。
【請求項１０６】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｌ。
【請求項１０７】
前記多形体が、実質的に図２５と同じＸＲＰＤパターンを有する、請求項１０６に記載の結晶多形体。
【請求項１０８】
前記多形体が、約１７．０の少なくとも１つの特定のＸＲＰＤ回折ピーク（２θ°±０．２）を特徴とする、請求項１０６または１０７に記載の結晶多形体。
【請求項１０９】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、ＭｅＯＡｃとを混合することと、
（ｂ）前記固体を再結晶して、形態Ｌを調製することと、を含む、請求項１０６〜１０８のいずれか一項に記載の結晶多形体を調製するためのプロセス。
【請求項１１０】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｍ。
【請求項１１１】
前記多形体が、実質的に図２６と同じＸＲＰＤパターンを有する、請求項１１０に記載の結晶多形体。
【請求項１１２】
前記多形体が、約９．０の少なくとも１つの特定のＸＲＰＤ回折ピーク（２θ°±０．２）を特徴とする、請求項１１０または１１１に記載の結晶多形体。
【請求項１１３】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｂエタノールと、１：１のＴＨＦ：水とを混合することと、
（ｂ）前記固体を再結晶して、形態Ｍを調製することと、を含む、請求項１１０〜１１２のいずれか一項に記載の結晶多形体を調製するためのプロセス。
【請求項１１４】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｎ。
【請求項１１５】
前記多形体が、実質的に図２７と同じＸＲＰＤパターンを有する、請求項１１４に記載の結晶多形体。
【請求項１１６】
前記多形体が、約２２．９の少なくとも１つの特定のＸＲＰＤ回折ピーク（２θ°±０．２）を特徴とする、請求項１１４または１１５に記載の結晶多形体。
【請求項１１７】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｂエタノールと、水中の１％のカルボキシルメチルセルロースナトリウム、０．１％のＴｗｅｅｎ（登録商標）の溶液とを混合することと、
（ｂ）前記固体を再結晶して、形態Ｎを調製することと、を含む、請求項１１４〜１１６のいずれか一項に記載の結晶多形体を調製するためのプロセス。
【請求項１１８】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｏ。
【請求項１１９】
前記多形体が、実質的に図２８と同じＸＲＰＤパターンを有する、請求項１１８に記載の結晶多形体。
【請求項１２０】
前記多形体が、約１１．２の少なくとも１つの特定のＸＲＰＤ回折ピーク（２θ°±０．２）を特徴とする、請求項１１８または１１９に記載の結晶多形体。
【請求項１２１】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｇヘミテトラヒドロフランと、ＴＨＦとを混合することと、
（ｂ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよびＴＨＦを含む溶液を作製することと、
（ｃ）前記固体を再結晶して、形態Ｏを調製することと、を含む、請求項１１８〜１２０のいずれか一項に記載の結晶多形体を調製するためのプロセス。
【請求項１２２】
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｐ。
【請求項１２３】
前記多形体が、実質的に図２９と同じＸＲＰＤパターンを有する、請求項１２２に記載の結晶多形体。
【請求項１２４】
前記多形体が、約２３．５の少なくとも１つの特定のＸＲＰＤ回折ピーク（２θ°±０．２）を特徴とする、請求項１２２または１２３に記載の結晶多形体。
【請求項１２５】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｇテトラヒドロフランと、水とを混合することと、
（ｂ）前記固体を再結晶して、形態Ｐを調製することと、を含む、請求項１２２〜１２４のいずれか一項に記載の結晶多形体を調製するためのプロセス。
【請求項１２６】
非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミン。
【請求項１２７】
前記多形体が、実質的に図３０と同じＸＲＰＤパターンを有する、請求項１２６に記載の非晶質多形体。
【請求項１２８】
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｂエタノールと、３：７の水：ＴＨＦとを混合することと、
（ｂ）ステップ（ａ）の前記溶液を超音波処理することと、
（ｃ）前記溶液を冷凍し、凍結乾燥させて、非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンを調製することと、を含む、請求項１２６〜１２７のいずれか一項に記載の非晶質多形体を調製するためのプロセス。
【請求項１２９】
請求項１〜３、５〜６、８〜１０、１２〜１４、１６〜１８、２０〜２２、２４〜２６、２８〜３０、３２〜３４、３６〜３８、４０〜４２、４４〜４５、４７〜４９、５１〜５３、５５〜５７、５９〜６１、６３〜６５、６７〜６９、７１〜７２、７４〜７６、７８〜８０、８２〜８４、８６〜８８、９０〜９２、９４〜９６、９８〜１００、１０２〜１０４、１０６〜１０８、１１０〜１１２、１１４〜１１６、１１８〜１２０、１２２〜１２４、１２６または１２７のいずれか一項に記載の化合物、および薬学的に許容される担体または賦形剤を含む、薬学的組成物。
【請求項１３０】
過剰増殖性疾患の治療のための医薬の製造における、請求項１〜３、５〜６、８〜１０、１２〜１４、１６〜１８、２０〜２２、２４〜２６、２８〜３０、３２〜３４、３６〜３８、４０〜４２、４４〜４５、４７〜４９、５１〜５３、５５〜５７、５９〜６１、６３〜６５、６７〜６９、７１〜７２、７４〜７６、７８〜８０、８２〜８４、８６〜８８、９０〜９２、９４〜９６、９８〜１００、１０２〜１０４、１０６〜１０８、１１０〜１１２、１１４〜１１６、１１８〜１２０、１２２〜１２４、１２６または１２７のいずれか一項に記載の化合物の使用。
【請求項１３１】
前記過剰増殖性疾患が癌である、請求項１３０に記載の使用。
【請求項１３２】
前記癌がＥｒｂＢ２陽性である、請求項１３１に記載の使用。
【請求項１３３】
前記癌が、乳房、胃、胆道、結腸直腸、脳、肺、ＮＳＣＬＣ、膵臓、頭頸部、卵巣、および子宮の癌から選択される、請求項１３１または１３２に記載の使用。
【請求項１３４】
抗癌特性を有する１つ以上のさらなる化合物が併用投与される、請求項１３０〜１３３のいずれか一項に記載の使用。
【請求項１３５】
疾患の治療のための組成物であって、請求項１〜３、５〜６、８〜１０、１２〜１４、１６〜１８、２０〜２２、２４〜２６、２８〜３０、３２〜３４、３６〜３８、４０〜４２、４４〜４５、４７〜４９、５１〜５３、５５〜５７、５９〜６１、６３〜６５、６７〜６９、７１〜７２、７４〜７６、７８〜８０、８２〜８４、８６〜８８、９０〜９２、９４〜９６、９８〜１００、１０２〜１０４、１０６〜１０８、１１０〜１１２、１１４〜１１６、１１８〜１２０、１２２〜１２４、１２６または１２７のいずれか一項に記載の化合物を含有する、組成物。
【請求項１３６】
前記疾患が過剰増殖性疾患である、請求項１３５に記載の組成物。
【請求項１３７】
前記過剰増殖性疾患が癌である、請求項１３６に記載の組成物。
【請求項１３８】
前記癌がＥｒｂＢ２陽性である、請求項１３７に記載の組成物。
【請求項１３９】
前記癌が、乳房、胃、胆道、結腸直腸、脳、肺、ＮＳＣＬＣ、膵臓、頭頸部、卵巣、および子宮の癌から選択される、請求項１３７または１３８に記載の組成物。
【請求項１４０】
抗癌特性を有する１つ以上のさらなる化合物が併用投与される、請求項１３５〜１３９のいずれか一項に記載の組成物。
【手続補正２】
【補正対象書類名】明細書
【補正対象項目名】発明の名称
【補正方法】変更
【補正の内容】
【発明の名称】ＡＲＲＹ−３８０の多形体、選択的ＥＲＢＢ２（ＨＥＲ２）阻害剤、およびそれらを含有する薬学的組成物
【手続補正３】
【補正対象書類名】明細書
【補正対象項目名】０００６
【補正方法】変更
【補正の内容】
【０００６】
本発明は、例えば、以下を提供する：
（項目１）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミン遊離塩基の結晶多形体。
（項目２）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ａ。
（項目３）
前記多形体が、実質的に図１と同じＸＲＰＤパターンを有する、項目２に記載の結晶多形体。
（項目４）
前記多形体が、約２０．３の少なくとも１つの特定のＸＲＰＤ回折ピーク（２θ°±０．２）を特徴とする、項目２または３に記載の結晶多形体。
（項目５）
前記多形体が、約１９．１、２０．３、２１．９、２３．１、および２５．２のＸＲＰＤ回折ピーク（２θ°±０．２）を特徴とする、項目２〜４のいずれか一項に記載の結晶多形体。
（項目６）
（ａ）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、１：１のＥｔＯＨ：水とを混合することと、
（ｂ）前記固体を再結晶して、形態Ａを調製することと、を含む、項目２〜５のいずれか一項に記載の結晶多形体を調製するためのプロセス。
（項目７）
ステップ（ａ）における前記混合物が加熱される、項目６に記載のプロセス。
（項目８）
ステップ（ａ）における前記混合物が、約５０℃に加熱される、項目６または７に記載のプロセス。
（項目９）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂ。
（項目１０）
前記多形体が、約９．９および２５．５のＸＲＰＤ回折ピーク（２θ°±０．３）を特徴とする、項目９に記載の結晶多形体。
（項目１１）
前記多形体が、約９．９、１６．９、１８．０、２０．７、および２５．５のＸＲＰＤ回折ピーク（２θ°±０．３）を特徴とする、項目９または１０に記載の結晶多形体。
（項目１２）
（ａ１）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅと、ＭｅＯＨから選択される溶媒とを混合すること、または
（ａ２）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、ＭｅＯＨ、アセトン、およびＤＣＭから選択される溶媒とを混合すること、または
（ａ３）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｃ／Ｇの混合物と、ＥｔＯＨから選択される溶媒とを混合すること、または
（ａ４）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ａと、ＩＰＡから選択される溶媒とを混合することと、
（ｂ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよび前記溶媒を含む溶液を作製することと、
（ｃ）前記固体を再結晶して、形態Ｂを調製することと、あるいは
（ｄ１）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、ＡＣＮとを混合すること、または
（ｄ２）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｇモノテトラヒドロフランと、ＴＨＦとを混合することと、
（ｅ）前記固体を再結晶して、形態Ｂを調製することと、あるいは
（ｆ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｂエタノールを加熱することと、
（ｇ）前記固体を回収して、形態Ｂを調製することと、を含む、項目９〜１１のいずれか一項に記載の結晶多形体を調製するためのプロセス。
（項目１３）
ステップ（ｂ）における前記溶液が、ステップ（ａ２）または（ａ４）の前記混合物を加熱還流することにより作製される、項目１２に記載のプロセス。
（項目１４）
ステップ（ｂ）における前記溶液が、前記溶媒としてＥｔＯＨを用い、ステップ（ａ３）の前記混合物を約７０℃に加熱することにより作製される、項目１２に記載のプロセス。
（項目１５）
ステップ（ｆ）における前記加熱が、約１００〜約２００℃で行われる、項目１２に記載のプロセス。
（項目１６）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂメタノール。
（項目１７）
前記多形体が、実質的に図２と同じＸＲＰＤパターンを有する、項目１６に記載の結晶多形体。
（項目１８）
前記多形体が、約１０．０の少なくとも１つの特定のＸＲＰＤ回折ピーク（２θ°±０．２）を特徴とする、項目１６または１７に記載の結晶多形体。
（項目１９）
前記多形体が、約８．５、１０．０、１３．４、１７．０、および２５．５のＸＲＰＤ回折ピーク（２θ°±０．２）を特徴とする、項目１６〜１８に記載の結晶多形体。
（項目２０）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、ＭｅＯＨとを混合することと、
（ｂ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよびＭｅＯＨを含む溶液を作製することと、
（ｃ）前記固体を再結晶して、形態Ｂメタノールを調製することと、を含む、項目１６〜１９のいずれか一項に記載の結晶多形体を調製するためのプロセス。
（項目２１）
ステップ（ｂ）おける前記溶液が、ステップ（ａ）の前記混合物を加熱還流することにより作製される、項目２０に記載のプロセス。
（項目２２）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂエタノール。
（項目２３）
前記多形体が、実質的に図３と同じＸＲＰＤパターンを有する、項目２２に記載の結晶多形体。
（項目２４）
前記多形体が、約２５．４の少なくとも１つの特定のＸＲＰＤ回折ピーク（２θ°±０．２）を特徴とする、項目２２または２３に記載の結晶多形体。
（項目２５）
前記多形体が、約９．９、１３．３、２０．７、２４．６、および２５．４のＸＲＰＤ回折ピーク（２θ°±０．２）を特徴とする、項目２２〜２４のいずれか一項に記載の結晶多形体。
（項目２６）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｃ／Ｇの混合物と、ＥｔＯＨとを混合することと、
（ｂ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよびＥｔＯＨを含む溶液を作製することと、
（ｃ）前記固体を再結晶して、形態Ｂエタノールを調製することと、を含む、項目２２〜２５のいずれか一項に記載の結晶多形体を調製するためのプロセス。
（項目２７）
ステップ（ｂ）における前記溶液が、ステップ（ａ）の前記混合物を約７０℃に加熱することにより作製される、項目２６に記載のプロセス。
（項目２８）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂイソプロピルアルコール。
（項目２９）
前記多形体が、実質的に図４と同じＸＲＰＤパターンを有する、項目２８に記載の結晶多形体。
（項目３０）
前記多形体が、約１６．９の少なくとも１つの特定のＸＲＰＤ回折ピーク（２θ°±０．２）を特徴とする、項目２８または２９に記載の結晶多形体。
（項目３１）
前記多形体が、約９．８、１６．９、１７．９、２０．６、および２５．１のＸＲＰＤ回折ピーク（２θ°±０．２）を特徴とする、項目２８〜３０のいずれか一項に記載の結晶多形体。
（項目３２）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ａと、ＩＰＡとを混合することと、
（ｂ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよびＩＰＡを含む溶液を作製することと、
（ｃ）前記固体を再結晶して、形態Ｂイソプロピルアルコールを調製することと、を含む、項目２８〜３１のいずれか一項に記載の結晶多形体を調製するためのプロセス。
（項目３３）
ステップ（ｂ）における前記溶液が、ステップ（ａ）の前記混合物を加熱還流することにより作製される、項目３２に記載のプロセス。
（項目３４）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂアセトニトリル。
（項目３５）
前記多形体が、実質的に図５と同じＸＲＰＤパターンを有する、項目３４に記載の結晶多形体。
（項目３６）
前記多形体が、約２５．７の少なくとも１つの特定のＸＲＰＤ回折ピーク（２θ°±０．２）を特徴とする、項目３４または３５に記載の結晶多形体。
（項目３７）
前記多形体が、約１０．０、１３．５、１６．９、２４．９、および２５．７のＸＲＰＤ回折ピーク（２θ°±０．２）を特徴とする、項目３４〜３６のいずれか一項に記載の結晶多形体。
（項目３８）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、ＡＣＮとを混合することと、
（ｂ）前記固体を再結晶して、形態Ｂアセトニトリルを調製することと、を含む、項目３４〜３７のいずれか一項に記載の結晶多形体を調製するためのプロセス。
（項目３９）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂアセトン。
（項目４０）
前記多形体が、実質的に図６と同じＸＲＰＤパターンを有する、項目３９に記載の結晶多形体。
（項目４１）
前記多形体が、約９．９の少なくとも１つの特定のＸＲＰＤ回折ピーク（２θ°±０．２）を特徴とする、項目３９または４０に記載の結晶多形体。
（項目４２）
前記多形体が、約９．９、１７．０、１８．０、２４．７、および２５．５のＸＲＰＤ回折ピーク（２θ°±０．２）を特徴とする、項目３９〜４１のいずれか一項に記載の結晶多形体。
（項目４３）
（ａ）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、アセトンとを混合することと、
（ｂ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよびアセトンを含む溶液を作製することと、
（ｃ）前記固体を再結晶して、形態Ｂアセトンを調製することと、を含む、項目３９〜４２のいずれか一項に記載の結晶多形体を調製するためのプロセス。
（項目４４）
ステップ（ｂ）における前記溶液が、ステップ（ａ）の前記混合物を加熱還流することにより作製される、項目４３に記載のプロセス。
（項目４５）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂジクロロメタン。
（項目４６）
前記多形体が、実質的に図７と同じＸＲＰＤパターンを有する、項目４５に記載の結晶多形体。
（項目４７）
前記多形体が、約１６．９の少なくとも１つの特定のＸＲＰＤ回折ピーク（２θ°±０．２）を特徴とする、項目４５または４６に記載の結晶多形体。
（項目４８）
前記多形体が、約１０．０、１３．４、１６．９、２０．７、および２５．６のＸＲＰＤ回折ピーク（２θ°±０．２）を特徴とする、項目４５〜４７のいずれか一項に記載の結晶多形体。
（項目４９）
（ａ）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、ＤＣＭとを混合することと、
（ｂ）前記Ｎ４−（４−［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよびＤＣＭを含む溶液を作製することと、
（ｃ）前記固体を再結晶して、形態Ｂジクロロメタンを調製することと、を含む、項目４５〜４８のいずれか一項に記載の結晶多形体を調製するためのプロセス。
（項目５０）
ステップ（ｂ）における前記溶液が、ステップ（ａ）の前記混合物を加熱還流することにより作製される、項目４９に記載のプロセス。
（項目５１）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂテトラヒドロフラン。
（項目５２）
前記多形体が、実質的に図８と同じＸＲＰＤパターンを有する、項目５１に記載の結晶多形体。
（項目５３）
前記多形体が、約２５．４の少なくとも１つの特定のＸＲＰＤ回折ピーク（２θ°±０．２）を特徴とする、項目５１または５２に記載の結晶多形体。
（項目５４）
前記多形体が、約９．８、１６．７、１７．９、２４．７、および２５．４のＸＲＰＤ回折ピーク（２θ°±０．２）を特徴とする、項目５１〜５３のいずれか一項に記載の結晶多形体。
（項目５５）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｇモノテトラヒドロフランと、ＴＨＦとを混合することと、
（ｂ）前記固体を再結晶して、形態Ｂテトラヒドロフランを調製することと、を含む、項目５１〜５４のいずれか一項に記載の結晶多形体を調製するためのプロセス。
（項目５６）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｂ無水物。
（項目５７）
前記多形体が、実質的に図９と同じＸＲＰＤパターンを有する、項目５６に記載の結晶多形体。
（項目５８）
前記多形体が、約９．９の少なくとも１つの特定のＸＲＰＤ回折ピーク（２θ°±０．２）を特徴とする、項目５６または５７に記載の結晶多形体。
（項目５９）
前記多形体が、約９．９、１３．６、１８．１、２１．５、および２５．５のＸＲＰＤ回折ピーク（２θ°±０．２）を特徴とする、項目５６〜５８のいずれか一項に記載の結晶多形体。
（項目６０）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｂを加熱することと、
（ｂ）前記固体を回収して、形態Ｂ無水物を調製することと、を含む、項目５６〜５９のいずれか一項に記載の結晶多形体を調製するためのプロセス。
（項目６１）
ステップ（ａ）における前記加熱が、約１００〜約２００℃で行われる、項目６０に記載のプロセス。
（項目６２）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｃ。
（項目６３）
前記多形体が、実質的に図１０と同じＸＲＰＤパターンを有する、項目６２に記載の結晶多形体。
（項目６４）
前記多形体が、約５．０の少なくとも１つの特定のＸＲＰＤ回折ピーク（２θ°±０．２）を特徴とする、項目６２または６３に記載の結晶多形体。
（項目６５）
前記多形体が、約５．０、１４．４、１５．３、１８．４、および１８．９のＸＲＰＤ回折ピーク（２θ°±０．２）を特徴とする、項目６２〜６４のいずれか一項に記載の結晶多形体。
（項目６６）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ａと、２−メトキシエタノールとを混合することと、
（ｂ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよび２−メトキシエタノールを含む溶液を作製することと、
（ｃ）前記固体を再結晶して、形態Ｃを調製することと、を含む、項目６２〜６５のいずれか一項に記載の結晶多形体を調製するためのプロセス。
（項目６７）
ステップ（ｂ）における前記溶液が、ステップ（ａ）の前記混合物を約５０℃に加熱することにより作製される、項目６６に記載のプロセス。
（項目６８）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｄ。
（項目６９）
前記多形体が、約８．０および１２．７のＸＲＰＤ回折ピーク（２θ°±０．３）を特徴とする、項目６８に記載の結晶多形体。
（項目７０）
前記多形体が、約８．０、９．８、１１．３、１２．６、１３．９、１６．２、１７．２、および１９．７のＸＲＰＤ回折ピーク（２θ°±０．３）を特徴とする、項目６８または６９に記載の結晶多形体。
（項目７１）
（ａ１）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、ＥｔＯＡｃ、ジオキサン、および酢酸プロピルから選択される溶媒とを混合すること、または
（ａ２）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅと、アセトンおよび酢酸プロピルから選択される溶媒とを混合することと、
（ｂ）前記固体を再結晶して、形態Ｄを調製することと、を含む、項目６８〜７０のいずれか一項に記載の結晶多形体を調製するためのプロセス。
（項目７２）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｄ酢酸エチル。
（項目７３）
前記多形体が、実質的に図１１と同じＸＲＰＤパターンを有する、項目７２に記載の結晶多形体。
（項目７４）
前記多形体が、約８．０の少なくとも１つの特定のＸＲＰＤ回折ピーク（２θ°±０．２）を特徴とする、項目７２または７３に記載の結晶多形体。
（項目７５）
前記多形体が、約８．０、１２．７、１６．１、１７．１、および１９．８のＸＲＰＤ回折ピーク（２θ°±０．２）を特徴とする、項目７２〜７４のいずれか一項に記載の結晶多形体。
（項目７６）
（ａ）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、ＥｔＯＡｃとを混合することと、
（ｂ）前記固体を再結晶して、形態Ｄ酢酸エチルを調製することと、を含む、項目７２〜７５のいずれか一項に記載の結晶多形体を調製するためのプロセス。
（項目７７）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｄジオキサン。
（項目７８）
前記多形体が、実質的に図１２と同じＸＲＰＤパターンを有する、項目７７に記載の結晶多形体。
（項目７９）
前記多形体が、約１９．５の少なくとも１つの特定のＸＲＰＤ回折ピーク（２θ°±０．２）を特徴とする、項目７７または７８に記載の結晶多形体。
（項目８０）
前記多形体が、約７．８、１１．１、１２．５、１９．５、および２３．１のＸＲＰＤ回折ピーク（２θ°±０．２）を特徴とする、項目７７〜７９のいずれか一項に記載の結晶多形体。
（項目８１）
（ａ）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、ジオキサンとを混合することと、
（ｂ）前記固体を再結晶して、形態Ｄジオキサンを調製することと、を含む、項目７７〜８０のいずれか一項に記載の結晶多形体を調製するためのプロセス。
（項目８２）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｄアセトン。
（項目８３）
前記多形体が、実質的に図１３と同じＸＲＰＤパターンを有する、項目８２に記載の結晶多形体。
（項目８４）
前記多形体が、約８．０の少なくとも１つの特定のＸＲＰＤ回折ピーク（２θ°±０．２）を特徴とする、項目８２または８３に記載の結晶多形体。
（項目８５）
前記多形体が、約８．０、１７．１、２１．４、２３．６、および２７．５のＸＲＰＤ回折ピーク（２θ°±０．２）を特徴とする、項目８２〜８４のいずれか一項に記載の結晶多形体。
（項目８６）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅと、アセトンとを混合することと、
（ｂ）前記固体を再結晶して、形態Ｄアセトンを調製することと、を含む、項目８２〜８５のいずれか一項に記載の結晶多形体を調製するためのプロセス。
（項目８７）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｄ酢酸プロピル。
（項目８８）
前記多形体が、実質的に図１４と同じＸＲＰＤパターンを有する、項目８７に記載の結晶多形体。
（項目８９）
前記多形体が、約８．０の少なくとも１つの特定のＸＲＰＤ回折ピーク（２θ°±０．２）を特徴とする、項目８７または８８に記載の結晶多形体。
（項目９０）
前記多形体が、約８．０、１２．７、１６．１、１７．１、および１９．８のＸＲＰＤ回折ピーク（２θ°±０．２）を特徴とする、項目８７〜８９のいずれか一項に記載の結晶多形体。
（項目９１）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、酢酸プロピルとを混合することと、
（ｂ）前記固体を再結晶して、形態Ｄ酢酸プロピルを調製することと、を含む、項目８７〜９０のいずれか一項に記載の結晶多形体を調製するためのプロセス。
（項目９２）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｅ。
（項目９３）
前記多形体が、実質的に図１５と同じＸＲＰＤパターンを有する、項目９２に記載の結晶多形体。
（項目９４）
前記多形体が、約１６．１の少なくとも１つの特定のＸＲＰＤ回折ピーク（２θ°±０．２）を特徴とする、項目９２または９３に記載の結晶多形体。
（項目９５）
前記多形体が、約８．７、９．４、１１．９、１６．１、および２３．７のＸＲＰＤ回折ピーク（２θ°±０．２）を特徴とする、項目９２〜９４のいずれか一項に記載の結晶多形体。
（項目９６）
（ａ）塩基性条件下で、ＴＨＦ中の１−（４−（（４−（［１，２，４］トリアゾロ［１，５−ａ］ピリジン−７−イルオキシ）−３−メチルフェニル）アミノ）キナゾリン−６−イル）−３−（１−ヒドロキシ−２−メチルプロパン−２−イル）チオ尿素を混合することと、
（ｂ）水を前記混合物に加えて、Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの油を形成することと、
（ｃ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅとして前記生成物を回収することと、を含む、項目９２〜９４のいずれか一項に記載の結晶多形体を調製するためのプロセス。
（項目９７）
ステップ（ａ）における前記塩基性条件が、２．５Ｎ  ＮａＯＨにより提供される、項目９６に記載のプロセス。
（項目９８）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｆ。
（項目９９）
前記多形体が、実質的に図１６と同じＸＲＰＤパターンを有する、項目９８に記載の結晶多形体。
（項目１００）
前記多形体が、約１６．６の少なくとも１つの特定のＸＲＰＤ回折ピーク（２θ°±０．２）を特徴とする、項目９８または９９に記載の結晶多形体。
（項目１０１）
前記多形体が、約１４．９、１６．６、１６．９、１９．１、および２１．２のＸＲＰＤ回折ピーク（２θ°±０．２）を特徴とする、項目９８〜１００のいずれか一項に記載の結晶多形体。
（項目１０２）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅと、酢酸エチルとを混合することと、
（ｂ）前記固体を再結晶して、形態Ｆを調製することと、を含む、項目９８〜１０１のいずれか一項に記載の結晶多形体を調製するためのプロセス。
（項目１０３）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｇ。
（項目１０４）
前記多形体が、約７．８および２３．２のＸＲＰＤ回折ピーク（２θ°±０．３）を特徴とする、項目１０３に記載の結晶多形体。
（項目１０５）
前記多形体が、約７．８、１１．２、および２３．２のＸＲＰＤ回折ピーク（２θ°±０．３）を特徴とする、項目１０３または１０４に記載の結晶多形体。
（項目１０６）
前記多形体が、約７．８、８．１、９．３、１１．２、１６．６、２３．２、２４．３、および２７．６のＸＲＰＤ回折ピーク（２θ°±０．３）を特徴とする、項目１０３〜１０５のいずれか一項に記載の結晶多形体。
（項目１０７）
（ａ１）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｇモノテトラヒドロフランと、２０：８０のＴＨＦ：水とを混合すること、または
（ａ２）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、酢酸イソプロピルおよびＭＩＢＫから選択される溶媒とを混合することと、
（ｂ）前記固体を再結晶して、形態Ｇを調製することと、あるいは
（ｃ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ａと、テトラヒドロフランとを混合することと、
（ｄ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよびＴＨＦを含む溶液を作製することと、
（ｅ）前記固体を再結晶して、形態Ｇを調製することと、を含む、項目１０３〜１０６のいずれか一項に記載の結晶多形体を調製するためのプロセス。
（項目１０８）
ステップ（ｄ）における前記溶液が、ステップ（ｃ）の前記混合物を加熱還流することにより作製される、項目１０７に記載のプロセス。
（項目１０９）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｇヘミテトラヒドロフラン。
（項目１１０）
前記多形体が、実質的に図１７と同じＸＲＰＤパターンを有する、項目１０９に記載の結晶多形体。
（項目１１１）
前記多形体が、約２３．１の少なくとも１つの特定のＸＲＰＤ回折ピーク（２θ°±０．２）を特徴とする、項目１０９または１１０に記載の結晶多形体。
（項目１１２）
前記多形体が、約７．７、１１．１、１２．３、２３．１、および２４．１のＸＲＰＤ回折ピーク（２θ°±０．２）を特徴とする、項目１０９〜１１１のいずれか一項に記載の結晶多形体。
（項目１１３）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｇモノテトラヒドロフランと、２０：８０のＴＨＦ：水とを混合することと、
（ｂ）前記固体を再結晶して、形態Ｇヘミテトラヒドロフランを調製することと、を含む、項目１０９〜１１２のいずれか一項に記載の結晶多形体を調製するためのプロセス。
（項目１１４）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｇモノテトラヒドロフラン。
（項目１１５）
前記多形体が、実質的に図１８と同じＸＲＰＤパターンを有する、項目１１４に記載の結晶多形体。
（項目１１６）
前記多形体が、約２３．１の少なくとも１つの特定のＸＲＰＤ回折ピーク（２θ°±０．２）を特徴とする、項目１１４または１１５に記載の結晶多形体。
（項目１１７）
前記多形体が、約７．７、１１．１、１２．４、２３．０、および２４．０のＸＲＰＤ回折ピーク（２θ°±０．２）を特徴とする、項目１１４〜１１６のいずれか一項に記載の結晶多形体。
（項目１１８）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ａと、テトラヒドロフランとを混合することと、
（ｂ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよびＴＨＦを含む溶液を作製することと、
（ｃ）前記固体を再結晶して、形態Ｇモノテトラヒドロフランを調製することと、を含む、項目１１４〜１１７のいずれか一項に記載の結晶多形体を調製するためのプロセス。
（項目１１９）
ステップ（ｂ）における前記溶液が、ステップ（ａ）の前記混合物を加熱還流することにより作製される、項目１１８に記載のプロセス。
（項目１２０）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｇ酢酸イソプロピル。
（項目１２１）
前記多形体が、実質的に図１９と同じＸＲＰＤパターンを有する、項目１２０に記載の結晶多形体。
（項目１２２）
前記多形体が、約２３．４の少なくとも１つの特定のＸＲＰＤ回折ピーク（２θ°±０．２）を特徴とする、項目１２０または１２１に記載の結晶多形体。
（項目１２３）
前記多形体が、約７．８、８．３、１１．４、１３．２、および２３．４のＸＲＰＤ回折ピーク（２θ°±０．２）を特徴とする、項目１２０〜１２のいずれか一項に記載の結晶多形体。
（項目１２４）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、酢酸イソプロピルとを混合することと、
（ｂ）前記固体を再結晶して、形態Ｇ酢酸イソプロピルを調製することと、を含む、項目１２０〜１２３のいずれか一項に記載の結晶多形体を調製するためのプロセス。
（項目１２５）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｇメチルイソブチルケトン。
（項目１２６）
前記多形体が、実質的に図２０と同じＸＲＰＤパターンを有する、項目１２５に記載の結晶多形体。
（項目１２７）
前記多形体が、約２３．３の少なくとも１つの特定のＸＲＰＤ回折ピーク（２θ°±０．２）を特徴とする、項目１２５または１２６に記載の結晶多形体。
（項目１２８）
前記多形体が、約７．８、８．２、１１．２、１６．５、および２３．２のＸＲＰＤ回折ピーク（２θ°±０．２）を特徴とする、項目１２５〜１２７のいずれか一項に記載の結晶多形体。
（項目１２９）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、ＭＩＢＫとを混合することと、
（ｂ）前記固体を再結晶して、形態Ｇメチルイソブチルケトンを調製することと、を含む、項目１２５〜１２８のいずれか一項に記載の結晶多形体を調製するためのプロセス。
（項目１３０）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｈ。
（項目１３１）
前記多形体が、実質的に図２１と同じＸＲＰＤパターンを有する、項目１３０に記載の結晶多形体。
（項目１３２）
前記多形体が、約１１．２の少なくとも１つの特定のＸＲＰＤ回折ピーク（２θ°±０．２）を特徴とする、項目１３０または１３１に記載の結晶多形体。
（項目１３３）
前記多形体が、約１１．２、１６．１、１９．６、２２．０、および２５．５のＸＲＰＤ回折ピーク（２θ°±０．２）を特徴とする、項目１３０〜１３２のいずれか一項に記載の結晶多形体。
（項目１３４）
（ａ）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、ＭＴＢＥとを混合することと、
（ｂ）前記固体を再結晶して、形態Ｈを調製することと、を含む、項目１３０〜１３３のいずれか一項に記載の結晶多形体を調製するためのプロセス。
（項目１３５）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｉ。
（項目１３６）
前記多形体が、実質的に図２２と同じＸＲＰＤパターンを有する、項目１３５に記載の結晶多形体。
（項目１３７）
前記多形体が、約７．２の少なくとも１つの特定のＸＲＰＤ回折ピーク（２θ°±０．２）を特徴とする、項目１３５または１３６に記載の結晶多形体。
（項目１３８）
前記多形体が、約７．２、１６．６、１８．３、２２．３、および２３．１のＸＲＰＤ回折ピーク（２θ°±０．２）を特徴とする、項目１３５〜１３７のいずれか一項に記載の結晶多形体。
（項目１３９）
（ａ）非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンと、キシレンとを混合することと、
（ｂ）前記固体を再結晶して、形態Ｉを調製することと、を含む、項目１３５〜１３８のいずれか一項に記載の結晶多形体を調製するためのプロセス。
（項目１４０）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｊ。
（項目１４１）
前記多形体が、実質的に図２３と同じＸＲＰＤパターンを有する、項目１４０に記載の結晶多形体。
（項目１４２）
前記多形体が、約１７．０の少なくとも１つの特定のＸＲＰＤ回折ピーク（２θ°±０．２）を特徴とする、項目１４０または１４１に記載の結晶多形体。
（項目１４３）
前記多形体が、約４．５、９．０、１７．０、１８．０、および１８．８のＸＲＰＤ回折ピーク（２θ°±０．２）を特徴とする、項目１４０〜１４２のいずれか一項に記載の結晶多形体。
（項目１４４）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、２−メトキシエタノールとを混合することと、
（ｂ）前記固体を再結晶して、形態Ｊを調製することと、を含む、項目１４０〜１４３のいずれか一項に記載の結晶多形体を調製するためのプロセス。
（項目１４５）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｋ。
（項目１４６）
前記多形体が、実質的に図２４と同じＸＲＰＤパターンを有する、項目１４５に記載の結晶多形体。
（項目１４７）
前記多形体が、約２２．８の少なくとも１つの特定のＸＲＰＤ回折ピーク（２θ°±０．２）を特徴とする、項目１４５または１４６に記載の結晶多形体。
（項目１４８）
前記多形体が、約１５．８、１７．６、２２．８、２３．０、および２５．７のＸＲＰＤ回折ピーク（２θ°±０．２）を特徴とする、項目１４５〜１４７のいずれか一項に記載の結晶多形体。
（項目１４９）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、ＤＭＥとを混合することと、
（ｂ）前記固体を再結晶して、形態Ｋを調製することと、を含む、項目１４５〜１４８のいずれか一項に記載の結晶多形体を調製するためのプロセス。
（項目１５０）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｌ。
（項目１５１）
前記多形体が、実質的に図２５と同じＸＲＰＤパターンを有する、項目１５０に記載の結晶多形体。
（項目１５２）
前記多形体が、約１７．０の少なくとも１つの特定のＸＲＰＤ回折ピーク（２θ°±０．２）を特徴とする、項目１５０または１５１に記載の結晶多形体。
（項目１５３）
前記多形体が、約１４．９、１７．０、１９．０、２１．１、および２２．５のＸＲＰＤ回折ピーク（２θ°±０．２）を特徴とする、項目１５０〜１５２のいずれか一項に記載の結晶多形体。
（項目１５４）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｅまたは非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンのいずれかと、ＭｅＯＡｃとを混合することと、
（ｂ）前記固体を再結晶して、形態Ｌを調製することと、を含む、項目１５０〜１５３のいずれか一項に記載の結晶多形体を調製するためのプロセス。
（項目１５５）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｍ。
（項目１５６）
前記多形体が、実質的に図２６と同じＸＲＰＤパターンを有する、項目１５５に記載の結晶多形体。
（項目１５７）
前記多形体が、約９．０の少なくとも１つの特定のＸＲＰＤ回折ピーク（２θ°±０．２）を特徴とする、項目１５５または１５６に記載の結晶多形体。
（項目１５８）
前記多形体が、約９．０、１５．１、２０．７、２３．１、および２６．８のＸＲＰＤ回折ピーク（２θ°±０．２）を特徴とする、項目１５５〜１５７のいずれか一項に記載の結晶多形体。
（項目１５９）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｂエタノールと、１：１のＴＨＦ：水とを混合することと、
（ｂ）前記固体を再結晶して、形態Ｍを調製することと、を含む、項目１５５〜１５８のいずれか一項に記載の結晶多形体を調製するためのプロセス。
（項目１６０）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｎ。
（項目１６１）
前記多形体が、実質的に図２７と同じＸＲＰＤパターンを有する、項目１６０に記載の結晶多形体。
（項目１６２）
前記多形体が、約２２．９の少なくとも１つの特定のＸＲＰＤ回折ピーク（２θ°±０．２）を特徴とする、項目１６０または１６１に記載の結晶多形体。
（項目１６３）
前記多形体が、約１５．９、１７．８、１９．２、２２．９、および２５．９のＸＲＰＤ回折ピーク（２θ°±０．２）を特徴とする、項目１６０〜１６２のいずれか一項に記載の結晶多形体。
（項目１６４）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｂエタノールと、水中の１％のカルボキシルメチルセルロースナトリウム、０．１％のＴｗｅｅｎ（登録商標）の溶液とを混合することと、
（ｂ）前記固体を再結晶して、形態Ｎを調製することと、を含む、項目１６０〜１６３のいずれか一項に記載の結晶多形体を調製するためのプロセス。
（項目１６５）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｏ。
（項目１６６）
前記多形体が、実質的に図２８と同じＸＲＰＤパターンを有する、項目１６５に記載の結晶多形体。
（項目１６７）
前記多形体が、約１１．２の少なくとも１つの特定のＸＲＰＤ回折ピーク（２θ°±０．２）を特徴とする、項目１６５または１６６に記載の結晶多形体。
（項目１６８）
前記多形体が、約１１．２、１６．５、２０．０、２２．２、および２５．６のＸＲＰＤ回折ピーク（２θ°±０．２）を特徴とする、項目１６５〜１６７のいずれか一項に記載の結晶多形体。
（項目１６９）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｇヘミテトラヒドロフランと、ＴＨＦとを混合することと、
（ｂ）前記Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンおよびＴＨＦを含む溶液を作製することと、
（ｃ）前記固体を再結晶して、形態Ｏを調製することと、を含む、項目１６５〜１６８のいずれか一項に記載の結晶多形体を調製するためのプロセス。
（項目１７０）
ステップ（ｂ）における前記溶液が、ステップ（ａ）の前記混合物を約５０℃に加熱することにより作製される、項目１６９に記載のプロセス。
（項目１７１）
Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの結晶多形体である、形態Ｐ。
（項目１７２）
前記多形体が、実質的に図２９と同じＸＲＰＤパターンを有する、項目１７１に記載の結晶多形体。
（項目１７３）
前記多形体が、約２３．５の少なくとも１つの特定のＸＲＰＤ回折ピーク（２θ°±０．２）を特徴とする、項目１７１または１７２に記載の結晶多形体。
（項目１７４）
前記多形体が、約９．９、１３．７、１５．７、１７．７、および２３．５のＸＲＰＤ回折ピーク（２θ°±０．２）を特徴とする、項目１７１〜１７３のいずれか一項に記載の結晶多形体。
（項目１７５）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｇテトラヒドロフランと、水とを混合することと、
（ｂ）前記固体を再結晶して、形態Ｐを調製することと、を含む、項目１７１〜１７４のいずれか一項に記載の結晶多形体を調製するためのプロセス。
（項目１７６）
非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミン。
（項目１７７）
前記多形体が、実質的に図３０と同じＸＲＰＤパターンを有する、項目１７６に記載の非晶質多形体。
（項目１７８）
（ａ）Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの形態Ｂエタノールと、３：７の水：ＴＨＦとを混合することと、
（ｂ）ステップ（ａ）の前記溶液を超音波処理することと、
（ｃ）前記溶液を冷凍し、凍結乾燥させて、非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンを調製することと、を含む、項目１７６〜１７７のいずれか一項に記載の非晶質多形体を調製するためのプロセス。
（項目１７９）
項目１〜５、９〜１１、１６〜１９、２２〜２５、２８〜３１、３４〜３７、３９〜４２、４５〜４８、５１〜５４、５６〜５９、６２〜６５、６８〜７０、７２〜７５、７７〜８０、８２〜８５、８７〜９０、９２〜９５、９８〜１０１、１０３〜１０６、１０９〜１１２、１１４〜１１７、１２０〜１２３、１２５〜１２８、１３０〜１３３、１３５〜１３８、１４０〜１４３、１４５〜１４８、１５０〜１５３、１５５〜１５８、１６０〜１６３、１６５〜１６８、１７１〜１７４、１７６、または１７７のいずれか一項に記載の化合物、および薬学的に許容される担体または賦形剤を含む、薬学的組成物。
（項目１８０）
ＥｒｂＢ２により調節される疾患または障害の予防または治療の方法であって、有効量の、項目１〜５、９〜１１、１６〜１９、２２〜２５、２８〜３１、３４〜３７、３９〜４２、４５〜４８、５１〜５４、５６〜５９、６２〜６５、６８〜７０、７２〜７５、７７〜８０、８２〜８５、８７〜９０、９２〜９５、９８〜１０１、１０３〜１０６、１０９〜１１２、１１４〜１１７、１２０〜１２３、１２５〜１２８、１３０〜１３３、１３５〜１３８、１４０〜１４３、１４５〜１４８、１５０〜１５３、１５５〜１５８、１６０〜１６３、１６５〜１６８、１７１〜１７４、１７６、または１７７のいずれか一項に記載の化合物を、そのような治療を必要とする哺乳動物に投与することを含む、方法。
（項目１８１）
哺乳動物における過剰増殖性疾患の治療方法であって、治療有効量の、項目１〜５、９〜１１、１６〜１９、２２〜２５、２８〜３１、３４〜３７、３９〜４２、４５〜４８、５１〜５４、５６〜５９、６２〜６５、６８〜７０、７２〜７５、７７〜８０、８２〜８５、８７〜９０、９２〜９５、９８〜１０１、１０３〜１０６、１０９〜１１２、１１４〜１１７、１２０〜１２３、１２５〜１２８、１３０〜１３３、１３５〜１３８、１４０〜１４３、１４５〜１４８、１５０〜１５３、１５５〜１５８、１６０〜１６３、１６５〜１６８、１７１〜１７４、１７６、または１７７に記載の化合物を、前記哺乳動物に投与することを含む、方法。
（項目１８２）
前記過剰増殖性疾患が癌である、項目１８１に記載の方法。
（項目１８３）
前記癌がＥｒｂＢ２陽性である、項目１８２に記載の方法。
（項目１８４）
前記癌が、乳房、胃、胆道、結腸直腸、脳、肺、ＮＳＣＬＣ、膵臓、頭頸部、卵巣、および子宮の癌から選択される、項目１８２または１８３に記載の方法。
（項目１８５）
抗癌特性を有する１つ以上のさらなる化合物が併用投与される、項目１８０〜１８４のいずれか一項に記載の方法。
（項目１８６）
過剰増殖性疾患の治療のための医薬の製造における、項目１〜５、９〜１１、１６〜１９、２２〜２５、２８〜３１、３４〜３７、３９〜４２、４５〜４８、５１〜５４、５６〜５９、６２〜６５、６８〜７０、７２〜７５、７７〜８０、８２〜８５、８７〜９０、９２〜９５、９８〜１０１、１０３〜１０６、１０９〜１１２、１１４〜１１７、１２０〜１２３、１２５〜１２８、１３０〜１３３、１３５〜１３８、１４０〜１４３、１４５〜１４８、１５０〜１５３、１５５〜１５８、１６０〜１６３、１６５〜１６８、１７１〜１７４、１７６、または１７７のいずれか一項に記載の化合物の使用。
（項目１８７）
前記過剰増殖性疾患が癌である、項目１８６に記載の使用。
（項目１８８）
前記癌がＥｒｂＢ２陽性である、項目１８７に記載の使用。
（項目１８９）
前記癌が、乳房、胃、胆道、結腸直腸、脳、肺、ＮＳＣＬＣ、膵臓、頭頸部、卵巣、および子宮の癌から選択される、項目１８７または１８８に記載の使用。
（項目１９０）
抗癌特性を有する１つ以上のさらなる化合物が併用投与される、項目１８６〜１８９のいずれか一項に記載の使用。
（項目１９１）
疾患の治療のための項目１〜５、９〜１１、１６〜１９、２２〜２５、２８〜３１、３４〜３７、３９〜４２、４５〜４８、５１〜５４、５６〜５９、６２〜６５、６８〜７０、７２〜７５、７７〜８０、８２〜８５、８７〜９０、９２〜９５、９８〜１０１、１０３〜１０６、１０９〜１１２、１１４〜１１７、１２０〜１２３、１２５〜１２８、１３０〜１３３、１３５〜１３８、１４０〜１４３、１４５〜１４８、１５０〜１５３、１５５〜１５８、１６０〜１６３、１６５〜１６８、１７１〜１７４、１７６、または１７７のいずれか一項に記載の化合物。
（項目１９２）
前記疾患が過剰増殖性疾患である、項目１９１に記載の化合物。
（項目１９３）
前記過剰増殖性疾患が癌である、項目１９２に記載の化合物。
（項目１９４）
前記癌がＥｒｂＢ２陽性である、項目１９３に記載の化合物。
（項目１９５）
前記癌が、乳房、胃、胆道、結腸直腸、脳、肺、ＮＳＣＬＣ、膵臓、頭頸部、卵巣、および子宮の癌から選択される、項目１９３または１９４に記載の化合物。
（項目１９６）
抗癌特性を有する１つ以上のさらなる化合物が併用投与される、項目１９１〜１９５のいずれか一項に記載の化合物。
形態Ａ、Ｂ、Ｃ、Ｄ、Ｅ、Ｆ、Ｇ、Ｈ、Ｉ、Ｊ、Ｋ、Ｌ、Ｍ、Ｎ、Ｏ、およびＰを含む、Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンの多形形態が、本明細書において記載されている。さらに、非晶質Ｎ４−（４−（［１，２，４］トリアゾロ［１，５−ａ］ピリジン−７−イルオキシ）−３−メチルフェニル）−Ｎ６−（４，４−ジメチル−４，５−ジヒドロオキサゾール−２−イル）キナゾリン−４，６−ジアミンが本明細書に記載されている。したがって、当該化合物は、癌等の過剰増殖性疾患の治療において有用である。